(57)【特許請求の範囲】
【請求項１】
対向電極、エレクトロクロミック色素を吸着させた酸化チタンを含む多孔質層を少なくとも１種、酸化すずを含む多孔質層を少なくとも１種を含むアクティブマトリックス駆動のエレクトロクロミック表示素子において、前記酸化すずを含む多孔質層が該対向電極の一方を介して、アクティブマトリックス駆動に用いる画素回路に接続されており、かつ、前記酸化すずを含む多孔質層がエレクトロクロミック色素を含有しないことを特徴とするエレクトロクロミック表示素子。
【請求項２】
前記酸化チタンを含む多孔質層、または、酸化すずを含む多孔質層の厚みが１μｍ以上、５μｍ以下であることを特徴とする請求の範囲第１項に記載のエレクトロクロミック表示素子。
【請求項３】
前記エレクトロクロミック表示素子を複数積層して複数色を表示可能としたことを特徴とする請求の範囲第１項または第２項に記載のエレクトロクロミック表示素子。
【請求項４】
異なるエレクトロクロミック色素を吸着させた酸化チタンを含む多孔質層を、対向電極間にパターン状に配置することにより、複数色を表示可能としたことを特徴とする請求の範囲第１項〜第３項のいずれか１項に記載のエレクトロクロミック表示素子。
【請求項５】
対向電極に、複数種のエレクトロクロミック色素を同一の酸化チタンを含む多孔質層に吸着させることにより、複数色を表示可能としたことを特徴とする請求の範囲第１項〜第４項のいずれか１項に記載のエレクトロクロミック表示素子。
【請求項６】
前記エレクトロクロミック色素が下記一般式（２）で表されることを特徴とする請求の範囲第１〜５のいずれか１項に記載のエレクトロクロミック表示素子。
【化１】
0005678405.tif 000020
〔式中、Ｒ１は置換もしくは無置換のアリール基を表し、Ｒ２、Ｒ３は各々水素原子または置換基を表す。Ｘは＞Ｎ−Ｒ４、酸素原子または硫黄原子を表し、Ｒ４は水素原子、または置換基を表す。〕
【発明の詳細な説明】
【技術分野】
【０００１】
本発明は、像保存時の色ずれが低減されたエレクトロクロミック表示素子に関する。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手、電子情報を閲覧する機会が益々増大している。【０００３】
この様な電子情報の閲覧手段として、従来の液晶ディスプレイやＣＲＴ、また近年では、有機ＥＬディスプレイ等の発光型が主として用いられているが、特に、電子情報がドキュメント情報の場合、比較的長時間にわたってこの閲覧手段を注視する必要があり、これらの行為は必ずしも人間に優しい手段とは言い難く、一般に発光型のディスプレイの欠点として、フリッカーで目が疲労する、持ち運びに不便、読む姿勢が制限され、静止画面に視線を合わせる必要が生じる、長時間読むと消費電力が嵩む等が知られている。【０００４】
これらの欠点を補う表示手段として、外光を利用し、像保持の為に電力を消費しない、いわゆるメモリー性を有する反射型ディスプレイが知られているが、下記の理由で十分な性能を有しているとは言い難い。【０００５】
すなわち、反射型液晶等の偏光板を用いる方式は、反射率が約４０％と低く白表示に難があり、また構成部材の作製に用いる製法の多くは簡便とは言い難い。また、ポリマー分散型液晶は高い電圧を必要とし、また有機物同士の屈折率差を利用しているため、得られる画像のコントラストが十分でない。また、ポリマーネットワーク型液晶は電圧高いことと、メモリー性を向上させるために複雑なＴＦＴ回路が必要である等の課題を抱えている。また、電気泳動法による表示素子は、１０Ｖ以上の高い電圧が必要となり、電気泳動性粒子凝集による耐久性に懸念がある。【０００６】
一方、エレクトロクロミック表示素子は、３Ｖ以下の低電圧で駆動が可能であるが、黒色またはカラー色（イエロー、マゼンタ、シアン、ブルー、グリーン、レッド等）の色品質が十分でなく、メモリー性を確保するため表示セルに蒸着膜等の複雑な膜構成が必要などの懸念点がある。【０００７】
これらのエレクトロクロミック表示方式の課題を改良する方式として、例えば、少なくとも１方が透明である２枚の導電基板間に、多孔質層、酸化反応及び還元反応の少なくとも１方により可逆的に発色又は消色するエレクトロクロミック色素を含有する電解質を介在させてなるエレクトロクロミック素子を用いたエレクトロクロミック表示装置が開示されており、構造が簡単であり、明るくて見やすく、省消費電力化が可能であるとされている。（例えば特許文献１、２参照）。【０００８】
本発明者は、より詳細に検討を進めた結果、上記特許文献１、２に開示されている方法でフルカラーエレクトロクロミック表示素子を作製してメモリー性評価（電圧印加開放から経時で表示素子の色調変化を計測する）を行った場合、フルカラーの各色を構成するエレクトロクロミック色素の各々のメモリー性が異なるため、経時により色ずれが生じてしまうという課題が新たに判明した。
【特許文献１】国際公開第２００４／０６８２３１号パンフレット
【特許文献２】国際公開第２００４／０６７６７３号パンフレット
【発明の開示】
【発明が解決しようとする課題】
【０００９】
本発明は上記課題に鑑みなされたものであり、従って本発明の目的は、像保存時の色ずれを低減させたメモリー性に優れるエレクトロクロミック表示素子を提供することにある。
【課題を解決するための手段】
【００１０】
本発明に係る上記課題は、以下の手段により解決される。【００１１】
１．対向電極、エレクトロクロミック色素を吸着させた酸化チタンを含む多孔質層を少なくとも１種、酸化すずを含む多孔質層を少なくとも１種を含むアクティブマトリックス駆動のエレクトロクロミック表示素子において、前記酸化すずを含む多孔質層が該対向電極の一方を介して、アクティブマトリックス駆動に用いる画素回路に接続されていることを特徴とするエレクトロクロミック表示素子。【００１２】
２．前記エレクトロクロミック色素が下記一般式（１）で表されることを特徴とする前記１に記載のエレクトロクロミック表示素子。【００１３】
【化１】
0005678405.tif 000002
【００１４】
〔式中、Ｒ1は、−（ＣＨ2）ｍ−（ここにおいてｍは０或いは１〜１０の整数を表す。）、各々炭素原子数１４までのアリーレン基、ヘテロアリーレン基、或いは各々炭素原子数１０までの分岐アルキレン基、アルケニレン基、或いはシクロアルキレン基であり、各々のアリーレン基、ヘテロアリーレン基、分岐アルキレン基、分岐アルケニレン基、或いはシクロアルキレン基は任意に−Ｐ（Ｏ）（ＯＨ）2基を−（ＣＨ2）ｎ−基を介して有していてもよい。また、任意に置換されていてもよい。ここにおいてｎは０或いは１〜１０の整数を表す。【００１５】
Ｒ2は、Ｒ3Ｒ4で表される基であり、ここにおいてＲ3は、−（ＣＨ2）ｐ−（ここにおいてｐは０或いは１〜１０の整数を表す。）を表し、Ｒ4は、−Ｐ（Ｏ）（ＯＨ）2基、或いは、各々炭素原子数１４までのアリール基、ヘテロアリール基、各々炭素原子数１０までの分岐アルキル基、或いはアルケニル基、或いはシクロアルキル基、を表す。【００１６】
Ｘ-は、荷電を中和するイオンを表す。【００１７】
但し、Ｒ2が−（ＣＨ2）2−Ｐ（Ｏ）（ＯＨ）2である場合、Ｒ1は、−（ＣＨ2）ｍ−（ｍは２または３）であることはない。また、Ｒ2がフェニル基の場合、Ｒ1は−（ＣＨ2）ｍ−（ｍは２）であることはない。〕
３．前記エレクトロクロミック色素が下記一般式（２）で表されることを特徴とする前記１に記載のエレクトロクロミック表示素子。【００１８】
【化２】
0005678405.tif 000003
【００１９】
〔式中、Ｒ1は置換もしくは無置換のアリール基を表し、Ｒ2、Ｒ3は各々水素原子または置換基を表す。Ｘは＞Ｎ−Ｒ4、酸素原子または硫黄原子を表し、Ｒ4は水素原子、または置換基を表す。〕
４．前記酸化チタンを含む多孔質層、または、酸化すずを含む多孔質層の厚みが１μｍ以上、５μｍ以下であることを特徴とする前記１〜３のいずれか１項に記載のエレクトロクロミック表示素子。【００２０】
５．前記エレクトロクロミック表示素子を複数積層して複数色を表示可能としたことを特徴とする前記１〜４のいずれか１項に記載のエレクトロクロミック表示素子。【００２１】
６．異なるエレクトロクロミック色素を吸着させた酸化チタンを含む多孔質層を、対向電極間にパターン状に配置することにより、複数色を表示可能としたことを特徴とする前記１〜４のいずれか１項に記載のエレクトロクロミック表示素子。【００２２】
７．対向電極に、複数種のエレクトロクロミック色素を同一の酸化チタンを含む多孔質層に吸着させることにより、複数色を表示可能としたことを特徴とする前記１〜５のいずれか１項に記載のエレクトロクロミック表示素子。
【発明の効果】
【００２３】
本発明の上記手段により、像保存時の色ずれが低減されたメモリー性に優れるエレクトロクロミック表示素子を提供することができる。
【図面の簡単な説明】
【００２４】
【図１】従来例のエレクトロクロミック表示素子の断面を示す図である。
【図２】本発明のエレクトロクロミック表示素子の断面の一例を示す図である。
【図３】画素回路の接続の一例を示す概略等価回路図である。
【符号の説明】
【００２５】
１０  表示素子
１２  ゲート線
１３  ソース線
１５、５１  透明電極
１６  ゲート電極
１７  ゲート絶縁膜
１８  半導体層
１９  ソース電極
２０  ドレイン電極
２１  絶縁膜
３０  酸化チタンを含む多孔質層
４０  電解質層
５２  酸化すずを含む多孔質層
【発明を実施するための最良の形態】
【００２６】
以下、本発明を実施するための最良の形態について詳細に説明する。【００２７】
本発明者は、上記課題に鑑み鋭意検討を行った結果、対向電極、エレクトロクロミック色素を吸着させた酸化チタンを含む多孔質層を少なくとも１種、酸化すずを含む多孔質層を少なくとも１種を含むアクティブマトリックス駆動のエレクトロクロミック表示素子において、該酸化すずを含む多孔質層が該対向電極の一方を介して、アクティブマトリックス駆動に用いる画素回路に接続されているエレクトロクロミック表示素子により、像保存時の色ずれが低減されたメモリー性に優れるエレクトロクロミック表示素子を実現できることを見出し、本発明に至った次第である。【００２８】
以下本発明を図により説明する。【００２９】
図１は、従来例のエレクトロクロミック表示素子の断面を示している。【００３０】
透明電極５１、酸化すずを含む多孔質層５２、電解質層４０、エレクトロクロミック色素を吸着させた酸化チタンを含む多孔質層３０、透明電極１５がこの順に積層され、アクティブマトリックス駆動に必要な画素回路の一部と、酸化チタン層を含む多孔質層３０とが、透明電極１５を介して画素回路に接続されている。画素回路の一部として、図にはゲート電極１６、ソース電極１９、ドレイン電極２０、そして半導体層１８を含むスイッチング用のトランジスタを示した。【００３１】
図２は、本発明のエレクトロクロミック表示素子の断面の一例を示している。透明電極５１、エレクトロクロミック色素を吸着させた酸化チタンを含む多孔質層３０、電解質層４０、酸化すずを含む多孔質層５２、透明電極１５がこの順に積層され、アクティブマトリックス駆動に必要な画素回路の一部と、酸化すずを含む多孔質層５２とが、透明電極１５を介して接続されている。【００３２】
尚、図１、２において、透明電極基板の支持体となるガラス等の基板は省略している。【００３３】
従来例（図１）の構成においては、酸化チタンを含む多孔質層３０に吸着したエレクトロクロミック色素は、透明電極を介して、画素回路の一部と接続されている。このため、像保存状態において画素回路への電流リークが生じ、従来例の構成は、発色したエレクトロクロミック色素の消色が起こりやすい。特に複数構造種のエレクトロクロミック色素を用いるフルカラー表示の場合、各構造種の像保存状態における消色のバランスを調整するのは困難であり、結果的にカラー表示時の色ずれが生じやすい。【００３４】
これに比較して本発明の構成（図２）においては、エレクトロクロミック色素を吸着させた酸化チタンを含む多孔質層３０が、画素回路の一部とは切断されている状態になるため、電流リークが生じにくく、消色のバランスを調整するのも容易であり、カラー表示時の色ずれが生じにくい利点がある。また本発明の構成を用いることにより、画素回路による開口率低下を低減できるので、高解像度と高コントラストを両立できる利点もある。【００３５】
図１、２については、説明の簡略のため、着色駆動のスイッチングトランジスタのみ示しているが、ＥＣ表示素子とのコンタクトをスイッチングトランジスタのドレインととっており（従って、本発明の方法では、エレクトロクロミック色素を含有しない酸化すずを含む多孔質層５２がコンタクトをとっている）、この着色駆動における画素回路の接続の一例を等価回路図で図３に示した。【００３６】
スイッチング用のトランジスタＴｒの他に、各画素を選択するためのゲート線駆動回路とソース線駆動回路（共に図示せず）がそれぞれゲート線１２の端部側とソース線１３の端部側に設けられ、このゲート線駆動回路とソース線駆動回路を制御する信号制御部（図示せず）がもうけられており、信号制御部により制御されたゲート線駆動回路により所定のゲート線１２にゲート信号が加えられると、このゲート信号がスイッチング用のトランジスタのゲート電極に加わり、トランジスタがオン状態になる。所定のソース線１３に加えられたソース信号がトランジスタのソース電極からドレイン電極を経て画素電極に加えられ、表示素子１０で表示が行われる。【００３７】
〈エレクトロクロミック色素〉
本発明に係るエレクトロクロミック色素としては、エレクトロクロミック特性を示すいかなる化合物でもよい。【００３８】
具体的には、特開昭６２−２９７３８２号、同６３−２８６４８９号、特開平３−５４５２８号、特開平５−２２４２４２号、特開平５−９８２５１号、特開２００４−０１７２９号、特開２０００−２４１８３５号、国際公開第２００４／０６７６７３号パンフレット等に記載されている色素を挙げることができる。【００３９】
例えば以下の一般式（１）で表される化合物が挙げられる。【００４０】
【化３】
0005678405.tif 000004
【００４１】
式中、Ｒ1は、−（ＣＨ2）ｍ−（ここにおいてｍは０或いは１〜１０の整数を表す。）、各々炭素原子数１４までのアリーレン基、ヘテロアリーレン基、或いは各々炭素原子数１０までの分岐アルキレン基、アルケニレン基、或いはシクロアルキレン基であり、各々のアリーレン基、ヘテロアリーレン基、分岐アルキレン基、分岐アルケニレン基、或いはシクロアルキレン基は任意に−Ｐ（Ｏ）（ＯＨ）2基を−（ＣＨ2）ｎ−基を介して有していてもよい。また、任意に置換されていてもよい。ここにおいてｎは０或いは１〜１０の整数を表す。【００４２】
Ｒ2は、Ｒ3Ｒ4で表される基であり、ここにおいてＲ3は、−（ＣＨ2）ｐ−（ここにおいてｐは０或いは１〜１０の整数を表す。）を表し、Ｒ4は、−Ｐ（Ｏ）（ＯＨ）2基、或いは、各々炭素原子数１４までのアリール基、ヘテロアリール基、各々炭素原子数１０までの分岐アルキル基、或いはアルケニル基、或いはシクロアルキル基、を表す。【００４３】
Ｘ-は、荷電を中和するイオンを表す。【００４４】
但し、Ｒ2が−（ＣＨ2）2−Ｐ（Ｏ）（ＯＨ）2である場合、Ｒ1は、−（ＣＨ2）ｍ−（ｍは２または３）であることはない。また、Ｒ2がフェニル基の場合、Ｒ1は−（ＣＨ2）ｍ−（ｍは２）であることはない。【００４５】
また、Ｒ1で表される、前記、炭素数１４までのアリーレン基、ヘテロアリーレン基、各々炭素数１０までの分岐のアルキレン基、分岐のアルケニレン基、或いはシクロアルキレン基は、任意に、置換基を有してもよく、これらの基は一つ或いは２以上置換されていてもよく、また複数置換されている場合、それぞれ異なっていてもまた同じ置換基でもよい。【００４６】
これらの置換基としては、以下の基が挙げられる。
低級アルキル基、低級アルケニル基、フェニル置換−低級アルキル基、ジフェニル置換−低級アルキル基、フェニル基、フェノキシ基、低級アルカノイルオキシ基、ハロゲン原子、アミノ基、シアノ基、ニトロ基、低級アルキルアミノ基、ジ（低級アルキル）アミノ基、フェニルアミノ基、低級アルカノイルアミノ基、ベンゾイルアミノ基、低級アルキルスルフォニルアミノ基、フェニルスルフォニルアミノ基、低級アルカノイル基、ベンゾイル基、カルボキシル基、低級アルコキシカルボニル基、カルバモイル基、Ｎ−低級アルキルカルバモイル基、Ｎ，Ｎ−ジ−（低級アルキル）カルバモイル基、ウレイド基、Ｎ−低級アルキルウレイド基、低級アルキルスルフォニル基、フェニルスルフォニル基、ヒドロキシル基、低級アルコキシ基、アミノ基、低級アルキルアミノ基、ジ（低級アルキル）アミノ基、ハロゲン原子、カルボキシル基、或いは低級アルコキシカルボニル基で置換された低級アルコキシ基、炭素原子数３〜７のアルコキシ基、そして２価のメチレンジオキシ基等があげられる。【００４７】
また、上記において挙げられたフェニル基、またベンゾイル基、フェニルアミノ基等に含まれるフェニル基は、全て、低級アルキル基、低級アルコキシ基、ハロゲン原子、ヒドロキシ基、そして／またニトロ基等により置換されていてもよい。【００４８】
また、Ｒ4で表されるアリール基、ヘテロアリール基、分岐のアルキル基、或いはアルケニル基、或いはシクロアルキル基等も無置換でもよいが、前記Ｒ1の置換基として定義された基により一つ或いは複数以置換されていてもよい。【００４９】
前記一般式（１）において、好ましい化合物としては、Ｒ1が、−（ＣＨ2）ｍ−（ここにおいてｍは、１、２、３を表す）、フェニル基（−（ＣＨ2）ｎ−基を介してｐ位が−Ｐ（Ｏ）（ＯＨ）2基で置換されており、ｎは１或いは２を表す）であり、Ｒ2（Ｒ3Ｒ4で表される）において、Ｒ3は−（ＣＨ2）ｐ−（ここにおいてｐは０、１、２、３を表す）を表し、Ｒ4は、未置換のフェニル或いはナフチル、或いは、炭素原子数１〜４のアルキル基、ハロゲン原子、シアノ基、ニトロ基、フェノキシ基、或いはベンゾイル基によってモノ−、ジ−或いはトリ−置換されたフェニル或いはナフチル基である。【００５０】
また、Ｘ-は、Ｃｌ-、Ｂｒ-、ＣｌＯ4-、ＰＦ6-、ＢＦ4-、Ｃ2Ｆ6ＮＯ4Ｓ2-、或いはＣＦ3ＳＯ3-であり、特に好ましくは、Ｃｌ-、ＰＦ6-である。【００５１】
また、前記一般式（１）において、好ましい化合物として、Ｒ1が、−（ＣＨ2）ｍ−（ここにおいてｍは、１、２、３を表す）、フェニル基（−（ＣＨ2）ｎ−基を介してｐ位が−Ｐ（Ｏ）（ＯＨ）2基で置換されており、ｎは１或いは２を表す）であり、Ｒ2（Ｒ3Ｒ4で表される）において、Ｒ3は−（ＣＨ2）ｐ−（ここにおいてｐは０、１、２、３を表す）を表し、Ｒ4が、−Ｐ（Ｏ）（ＯＨ）2基であり、Ｘ-は、Ｃｌ-、Ｂｒ-、ＣｌＯ4-、ＰＦ6-、ＢＦ4-、Ｃ2Ｆ6ＮＯ4Ｓ2-、或いはＣＦ3ＳＯ3-であり、特に好ましくは、Ｃｌ-、ＰＦ6-である。【００５２】
以上のうち好ましい化合物の例を以下に挙げる。
（１）１−フォスフォノエチル−１’−（３−プロピルフェニル）−４，４’−ビピリジニウム  ジクロライド
（２）１−フォスフォノエチル−１’−（３−プロピルフェニル）−４，４’−ビピリジニウム  ビス−ヘキサフルオロフォスフェート
（３）１−フォスフォノエチル−１’−（２，４，６−トリメチルフェニル）−４，４’−ビピリジニウム  ジクロライド
（４）１−フォスフォノエチル−１’−（２，４，６−トリメチルフェニル）−４，４’−ビピリジニウム  ビス−ヘキサフルオロフォスフェート
（５）１−フォスフォノエチル−１’−（ナフチル）−４，４’−ビピリジニウム  ジクロライド
（６）１−フォスフォノエチル−１’−（４−シアノナフチル）−４，４’−ビピリジニウム  ジクロライド
（７）１−フォスフォノエチル−１’−（４−メチルフェニル）−４，４’−ビピリジニウム  ジクロライド
（８）１−フォスフォノエチル−１’−（４−シアノフェニル）−４，４’−ビピリジニウム  ジクロライド
（９）１−フォスフォノエチル−１’−（４−フルオロフェニル）−４，４’−ビピリジニウム  ジクロライド
（１０）１−フォスフォノエチル−１’−（４−フェノキシフェニル）−４，４’−ビピリジニウム  ジクロライド
（１１）１−フォスフォノエチル−１’−（４−ｔ−ブチルフェニル）−４，４’−ビピリジニウム  ジクロライド
（１２）１−フォスフォノエチル−１’−（２，６−ジメチルフェニル）−４，４’−ビピリジニウム  ジクロライド
（１３）１−フォスフォノエチル−１’−（３，５−ジメチルフェニル）−４，４’−ビピリジニウム  ジクロライド
（１４）１−フォスフォノエチル−１’−（４−ベンゾフェノン）−４，４’−ビピリジニウム  ジクロライド
（１５）１−フォスフォノベンジル−１’−（３−プロピルフェニル）−４，４’−ビピリジニウム  ジクロライド
（１６）１−フォスフォノベンジル−１’−（３−プロピルフェニル）−４，４’−ビピリジニウム  ビス−ヘキサフルオロフォスフェート
（１７）１−フォスフォノベンジル−１’−（フォスフォノエチル）−４，４’−ビピリジニウム  ジクロライド
（１８）１−フォスフォノベンジル−１’−（２，４−ジニトロフェニル）−４，４’−ビピリジニウム  ジクロライド
（１９）１−フォスフォノベンジル−１’−（２，４−ジニトロフェニル）−４，４’−ビピリジニウム  ビス−ヘキサフルオロフォスフェート
（２０）１−フォスフォノベンジル−１’−（４−フェノキシフェニル）−４，４’−ビピリジニウム  ジクロライド
（２１）１−フォスフォノベンジル−１’−（４−フェノキシフェニル）−４，４’−ビピリジニウム  ビス−ヘキサフルオロフォスフェート
（２２）１−フォスフォノベンジル−１’−（４−フルオロフェニル）−４，４’−ビピリジニウム  ジクロライド
（２３）１−フォスフォノベンジル−１’−（４−メチルフェニル）−４，４’−ビピリジニウム  ジクロライド
（２４）１−フォスフォノベンジル−１’−（２，４，６−トリメチルフェニル）−４，４’−ビピリジニウム  ジクロライド
（２５）１−フォスフォノベンジル−１’−（ベンジル）−４，４’−ビピリジニウム  ジクロライド
（２６）１−フォスフォノベンジル−１’−（ナフチル）−４，４’−ビピリジニウム  ジクロライド
（２７）１−フォスフォノベンジル−１’−（フェニル）−４，４’−ビピリジニウム  ジクロライド
（２８）１−フォスフォノベンジル−１’−（４−シアノフェニル）−４，４’−ビピリジニウム  ジクロライド
（２９）１−フォスフォノベンジル−１’−（４−ベンゾフェノン）−４，４’−ビピリジニウム  ジクロライド
（３０）１−フォスフォノベンジル−１’−（４−シアノフェニル）−４，４’−ビピリジニウム  ジクロライド
（３１）１−フォスフォノベンジル−１’−（２，６−ジメチルフェニル）−４，４’−ビピリジニウム  ジクロライド
（３２）１−フォスフォノベンジル−１’−（３，５−ジメチルフェニル）−４，４’−ビピリジニウム  ジクロライド
（３３）１−フォスフォノベンジル−１’−（２，４，６−トリメチルフェニル）−４，４’−ビピリジニウム  トリフルオロメタンスルフォンイミド
これらの化合物の製造法は前記国際公開第２００４／０６７６７３号パンフレットに記載されている。【００５３】
また、本発明において好ましいエレクトロクロミック化合物としては、以下一般式（２）で表される化合物が挙げられる。【００５４】
【化４】
0005678405.tif 000005
【００５５】
式中、Ｒ1は置換もしくは無置換のアリール基を表し、Ｒ2、Ｒ3は各々水素原子または置換基を表す。Ｘは＞Ｎ−Ｒ4、酸素原子または硫黄原子を表し、Ｒ4は水素原子、または置換基を表す。【００５６】
一般式（２）において、Ｒ1は置換もしくは無置換のアリール基を表し、Ｒ2、Ｒ3は各々水素原子または置換基を表すが、Ｒ1、Ｒ2、Ｒ3で表される置換基の具体例としては、例えば、アルキル基（例えば、メチル基、エチル基、プロピル基、イソプロピル基、ｔｅｒｔ−ブチル基、ペンチル基、ヘキシル基等）、シクロアルキル基（例えば、シクロヘキシル基、シクロペンチル基等）、アルケニル基、シクロアルケニル基、アルキニル基（例えば、プロパルギル基等）、グリシジル基、アクリレート基、メタクリレート基、芳香族基（例えば、フェニル基、ナフチル基、アントラセニル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スリホラニル基、ピペリジニル基、ピラゾリル基、テトラゾリル基等）、アルコキシ基（例えば、メトキシ基、エトキシ基、プロピルオキシ基、ペンチルオキシ基、シクロペンチルオキシ基、ヘキシルオキシ基、シクロヘキシルオキシ基等）、アリールオキシ基（例えば、フェノキシ基等）、アルコキシカルボニル基（例えば、メチルオキシカルボニル基、エチルオキシカルボニル基、ブチルオキシカルボニル基等）、アリールオキシカルボニル基（例えば、フェニルオキシカルボニル基等）、スルホンアミド基（例えば、メタンスルホンアミド基、エタンスルホンアミド基、ブタンスルホンアミド基、ヘキサンスルホンアミド基、シクロヘキサンスルホンアミド基、ベンゼンスルホンアミド基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、フェニルアミノスルホニル基、２−ピリジルアミノスルホニル基等）、ウレタン基（例えば、メチルウレイド基、エチルウレイド基、ペンチルウレイド基、シクロヘキシルウレイド基、フェニルウレイド基、２−ピリジルウレイド基等）、アシル基（例えば、アセチル基、プロピオニル基、ブタノイル基、ヘキサノイル基、シクロヘキサノイル基、ベンゾイル基、ピリジノイル基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、フェニルアミノカルボニル基、２−ピリジルアミノカルボニル基等）、アシルアミノ基（例えば、アセチルアミノ基、ベンゾイルアミノ基、メチルウレイド基等）、アミド基（例えば、アセトアミド基、プロピオンアミド基、ブタンアミド基、ヘキサンアミド基、ベンズアミド基等）、スルホニル基（例えば、メチルスルホニル基、エチルスルホニル基、ブチルスルホニル基、シクロヘキシルスルホニル基、フェニルスルフォニル基、２−ピリジルスルホニル基等）、スルホンアミド基（例えば、メチルスルホンアミド基、オクチルスルホンアミド基、フェニルスルホンアミド基、ナフチルスルホンアミド基等）、アミノ基（例えば、アミノ基、エチルアミノ基、ジメチルアミノ基、ブチルアミノ基、シクロペンチルアミノ基、アニリノ基、２−ピリジルアミノ基等）、ハロゲン原子（例えば、塩素原子、臭素原子、沃素原子等）、シアノ基、ニトロ基、スルホ基、カルボキシル基、ヒドロキシル基、ホスホノ基（例えば、ホスホノエチル基、ホスホノプロピル基、フォスフォノオキシエチル基）、オキザモイル基等を挙げることができる。また、これらの基はさらにこれらの基で置換されていてもよい。【００５７】
Ｒ1は、置換もしくは無置換のアリール基であり、好ましくは置換もしくは無置換のフェニル基、更に好ましくは置換もしくは無置換の２−ヒドロキシフェニル基または４−ヒドロキシフェニル基である。【００５８】
Ｒ2及びＲ3として好ましくは、アルキル基、シクロアルキル基、芳香族基、複素環基であり、より好ましくは、Ｒ2及びＲ3のいずれか一方がフェニル基、他方がアルキル基、更に好ましくはＲ2及びＲ3の両方がフェニル基である。【００５９】
Ｘとして好ましくは＞Ｎ−Ｒ4である。Ｒ4として好ましくは、水素原子、アルキル基、芳香族基、複素環基、アシル基であり、より好ましくは水素原子、炭素数１〜１０のアルキル基、炭素数５〜１０のアリール基、アシル基である。【００６０】
以下に、一般式（２）で表されるエレクトロクロミック化合物の具体的化合物例を示すが、本発明ではこれら例示する化合物にのみ限定されるものではない。【００６１】
【化５】
0005678405.tif 000006
【００６２】
【化６】
0005678405.tif 000007
【００６３】
【化７】
0005678405.tif 000008
【００６４】
【化８】
0005678405.tif 000009
【００６５】
【化９】
0005678405.tif 000010
【００６６】
【化１０】
0005678405.tif 000011
【００６７】
【化１１】
0005678405.tif 000012
【００６８】
【化１２】
0005678405.tif 000013
【００６９】
【化１３】
0005678405.tif 000014
【００７０】
【化１４】
0005678405.tif 000015
【００７１】
【化１５】
0005678405.tif 000016
【００７２】
【化１６】
0005678405.tif 000017
【００７３】
【化１７】
0005678405.tif 000018
【００７４】
〈対向電極〉
本発明の対向電極としては、金属電極または透明電極を用いることができる。金属電極としては、例えば、白金、金、銀、銅、アルミニウム、亜鉛、ニッケル、チタン、ビスマス、及びそれらの合金等の公知の金属種を用いることができる。電極の作製方法は、蒸着法、印刷法、インクジェット法、スピンコート法、ＣＶＤ法等の既存の方法を用いることができる。【００７５】
透明電極としては、透明で電気を通じるものであれば特に制限はない。例えば、Ｉｎｄｉｕｍ  Ｔｉｎ  Ｏｘｉｄｅ（ＩＴＯ：インジウム錫酸化物）、Ｉｎｄｉｕｍ  Ｚｉｎｃ  Ｏｘｉｄｅ（ＩＺＯ：インジウム亜鉛酸化物）、フッ素ドープ酸化すず（ＦＴＯ）、酸化インジウム、酸化亜鉛、白金、金、銀、ロジウム、銅、クロム、炭素、アルミニウム、シリコン、アモルファスシリコン、ＢＳＯ（Ｂｉｓｍｕｔｈ  Ｓｉｌｉｃｏｎ  Ｏｘｉｄｅ）等が挙げられる。電極をこのように形成するには、例えば、基板上にＩＴＯ膜をスパッタリング法等でマスク蒸着するか、ＩＴＯ膜を全面形成した後、フォトリソグラフィ法でパターニングすればよい。表面抵抗値としては、１００Ω／□以下が好ましく、１０Ω／□以下がより好ましい。透明電極の厚みは特に制限はないが、０．１〜２０μｍであるのが一般的である。【００７６】
本発明の対向電極としては、フルカラーの色表示の色域を十分に大きくとるために、透明電極を用いるのが好ましく、特に、光透過率と抵抗の観点からＩＴＯ電極が好ましい。【００７７】
〈多孔質層〉
本発明に係る多孔質層には金属酸化物を用いることが好ましい。金属酸化物としては、例えば、酸化チタン、酸化ケイ素、酸化亜鉛、酸化すず、Ｓｎドープ酸化インジウム（ＩＴＯ）、アンチモンドープ酸化すず（ＡＴＯ）、フッ素ドープ酸化すず（ＦＴＯ）、アルミニウムドープ酸化亜鉛等、またはこれらの混合物が挙げられる。【００７８】
本発明においては、対向電極に隣接する多孔質層の１方は酸化チタンを含み、他方は酸化すずを含むことを特徴とする。酸化チタン、酸化すずの組み合わせを用いることにより、３Ｖ程度以下の印加電圧において、可逆性の高いエレクトロクロミック色素の発色・消色を行うことができる。【００７９】
多孔質層は、上記金属酸化物の複数個の微粒子を結着または接触させることにより形成される。金属酸化物微粒子の平均粒子径は５ｎｍ〜１０μｍが好ましく、より好ましくは２０ｎｍ〜１μｍである。また、金属酸化物微粒子の比表面積は、簡易ＢＥＴ法で１×１０-3〜１×１０2ｍ2／ｇであることが好ましく、より好ましくは１×１０-2〜１０ｍ2／ｇである。また、金属酸化物微粒子の形状は、不定形、針状、球形など任意の形状のものが用いられる。【００８０】
本発明の多孔質層の厚みは、１μｍ以上、５μｍ以下が好ましい。１μｍ以下では、十分な量のエレクトロクロミック色素の吸着が行えずコントラストの低下を招き、また５μｍを超える場合は、解像度の低下を招き不利である。【００８１】
金属酸化物微粒子の形成または結着法としては、公知のゾルゲル法や焼結法を採用することができ、例えば、１）Ｊｏｕｒｎａｌ  ｏｆ  ｔｈｅ  Ｃｅｒａｍｉｃ  Ｓｏｃｉｅｔｙ  ｏｆ  Ｊａｐａｎ，１０２，２，ｐ２００（１９９４）、２）窯業協会誌９０，４，ｐ１５７、３）Ｊ．ｏｆ  Ｎｏｎ−Ｃｒｙｓｔ．Ｓｏｌｉｄｓ，８２，４００（１９８６）等に記載の方法が挙げられる。また、気相法により作製した酸化チタンデンドリマー粒子を溶液上に分散して基体上に塗布し、１２０〜１５０℃程度の温度で乾燥して溶媒を除去して多孔質電極を得る方法を用いることもできる。【００８２】
また、「透明導電膜の低抵抗・低温・大面積成膜技術」（２００５年７月、株式会社技術協会刊  ＩＳＢＮ４−８６１０４−０７８−７  Ｃ３０５８）に記載の化学溶液析出法等の低温プロセスを用いることにより、特に多孔質層が透明電極を介して画素回路の一部に接続されている場合は、画素画素回路へのダメージが少なく、画素回路が集積したディスプレイ表示において、画素間の表示バラつきを低減できる利点がある。
金属酸化物微粒子は結着させた状態が好ましく、連続加重式表面性測定機（例えば、スクラッチ試験器）で０．１ｇ以上、好ましくは１ｇ以上の耐性を有する状態が好ましい。【００８３】
本発明でいう多孔質とは、多孔質層を配置し、対向電極間に電位差を与え、エレクトロクロミック反応を生じさせることが可能で、イオン種が多孔質層内を移動可能な貫通状態をいう。【００８４】
〔白色散乱層〕
本発明においては、白表示を可能とするために、対向電極間、または対向電極間の外側に白色散乱層を設けることができる。本発明に適用可能な白色散乱層は、電解質溶媒に実質的に溶解しない水系高分子と白色顔料との水混和物を塗布乾燥して形成することができる。【００８５】
本発明で適用可能な白色顔料としては、例えば、二酸化チタン（アナターゼ型あるいはルチル型）、硫酸バリウム、炭酸カルシウム、酸化アルミニウム、酸化亜鉛、酸化マグネシウムおよび水酸化亜鉛、水酸化マグネシウム、リン酸マグネシウム、リン酸水素マグネシウム、アルカリ土類金属塩、タルク、カオリン、ゼオライト、酸性白土、ガラス、有機化合物としてポリエチレン、ポリスチレン、アクリル樹脂、アイオノマー、エチレン−酢酸ビニル共重合樹脂、ベンゾグアナミン樹脂、尿素−ホルマリン樹脂、メラミン−ホルマリン樹脂、ポリアミド樹脂などが単体または複合混合で、または粒子中に屈折率を変化させるボイドを有する状態で使用されてもよい。【００８６】
本発明では、上記白色粒子の中でも、二酸化チタン、酸化亜鉛、水酸化亜鉛が好ましく用いられる。また、無機酸化物（Ａｌ2Ｏ3、ＡｌＯ（ＯＨ）、ＳｉＯ2等）で表面処理した二酸化チタン、これらの表面処理に加えて、トリメチロールエタン、トリエタノールアミン酢酸塩、トリメチルシクロシラン等の有機物処理を施した二酸化チタンを用いることができる。【００８７】
これらの白色粒子のうち、高温時の着色防止、屈折率に起因する素子の反射率の観点から、酸化チタンまたは酸化亜鉛を用いることがより好ましい。【００８８】
本発明において、電解質溶媒に実質的に溶解しない水系高分子としては、水溶性高分子、水系溶媒に分散した高分子を挙げることができる。【００８９】
水溶性化合物としては、ゼラチン、ゼラチン誘導体等の蛋白質またはセルロース誘導体、澱粉、アラビアゴム、デキストラン、プルラン、カラギーナン等の多糖類のような天然化合物や、ポリビニルアルコール、ポリビニルピロリドン、アクリルアミド重合体やそれらの誘導体等の合成高分子化合物が挙げられる。ゼラチン誘導体としては、アセチル化ゼラチン、フタル化ゼラチン、ポリビニルアルコール誘導体としては、末端アルキル基変性ポリビニルアルコール、末端メルカプト基変性ポリビニルアルコール、セルロース誘導体としては、ヒドロキシエチルセルロース、ヒドロキシプロピルセルロース、カルボキシメチルセルロース等が挙げられる。更に、リサーチディスクロージャー及び特開昭６４−１３５４６号の（７１）頁〜（７５）頁に記載されたもの、また、米国特許第４，９６０，６８１号、特開昭６２−２４５２６０号等に記載の高吸水性ポリマー、すなわち−ＣＯＯＭまたは−ＳＯ3Ｍ（Ｍは水素原子またはアルカリ金属）を有するビニルモノマーの単独重合体またはこのビニルモノマー同士もしくは他のビニルモノマー（例えばメタクリル酸ナトリウム、メタクリル酸アンモニウム、アクリル酸カリウム等）との共重合体も使用される。これらのバインダーは２種以上組み合わせて用いることもできる。【００９０】
本発明においては、ゼラチン及びゼラチン誘導体、または、ポリビニルアルコールもしくはその誘導体を好ましく用いることができる。【００９１】
水系溶媒に分散した高分子としては、天然ゴムラテックス、スチレンブタジエンゴム、ブタジエンゴム、ニトリルゴム、クロロプレンゴム、イソプレンゴム等のラテックス類、ポリイソシアネート系、エポキシ系、アクリル系、シリコーン系、ポリウレタン系、尿素系、フェノール系、ホルムアルデヒド系、エポキシ−ポリアミド系、メラミン系、アルキド系樹脂、ビニル系樹脂等を水系溶媒に分散した熱硬化性樹脂を挙げることができる。これらの高分子のうち、特開平１０−７６６２１号に記載の水系ポリウレタン樹脂を用いることが好ましい。【００９２】
本発明でいう電解質溶媒に実質的に溶解しないとは、−２０℃から１２０℃の温度において、電解質溶媒１ｋｇあたりの溶解量が０ｇ以上、１０ｇ以下である状態と定義し、質量測定法、液体クロマトグラムやガスクロマトグラムによる成分定量法等の公知の方法により溶解量を求めることができる。【００９３】
本発明において、水系化合物と白色顔料との水混和物は、公知の分散方法に従って白色顔料が水中分散された形態が好ましい。水系化合物／白色顔料の混合比は、容積比で１〜０．０１が好ましく、より好ましくは、０．３〜０．０５の範囲である。【００９４】
本発明において、水系化合物と白色顔料との水混和物を塗布する媒体は、表示素子の対向電極間の構成要素上であればいずれの位置でもよいが、対向電極の少なくとも１方の電極面上に付与することが好ましい。媒体への付与の方法としては、例えば、塗布方式、液噴霧方式、気相を介する噴霧方式として、圧電素子の振動を利用して液滴を飛翔させる方式、例えば、ピエゾ方式のインクジェットヘッドや、突沸を利用したサーマルヘッドを用いて液滴を飛翔させるバブルジェット（登録商標）方式のインクジェットヘッド、また空気圧や液圧により液を噴霧するスプレー方式等が挙げられる。【００９５】
塗布方式としては、公知の塗布方式より適宜選択することができ、例えば、エアードクターコーター、ブレードコーター、ロッドコーター、ナイフコーター、スクイズコーター、含浸コーター、リバースローラーコーター、トランスファーローラーコーター、カーテンコーター、ダブルローラーコーター、スライドホッパーコーター、グラビアコーター、キスロールコーター、ビードコーター、キャストコーター、スプレイコーター、カレンダーコーター、押し出しコーター等が挙げられる。【００９６】
媒体上に付与した水系化合物と白色顔料との水混和物の乾燥は、水を蒸発できる方法であればいかなる方法であってもよい。例えば、熱源からの加熱、赤外光を用いた加熱法、電磁誘導による加熱法等が挙げられる。また、水蒸発は減圧下で行ってもよい。【００９７】
本発明でいう多孔質とは、前記水系化合物と白色顔料との水混和物を電極上に塗布乾燥して多孔質の白色散乱物を形成した後、該散乱物上に、銀または銀を化学構造中に含む化合物を含有する電解質液を与えた後に対向電極で挟み込み、対向電極間に電位差を与え、銀の溶解析出反応を生じさせることが可能で、イオン種が電極間で移動可能な貫通状態のことを言う。【００９８】
本発明の表示素子では、上記説明した水混和物を塗布乾燥中または乾燥後に、硬化剤により水系化合物の硬化反応を行うことが望ましい。【００９９】
本発明で用いられる硬膜剤の例としては、例えば、米国特許第４，６７８，７３９号の第４１欄、同第４，７９１，０４２号、特開昭５９−１１６６５５号、同６２−２４５２６１号、同６１−１８９４２号、同６１−２４９０５４号、同６１−２４５１５３号、特開平４−２１８０４４号等に記載の硬膜剤が挙げられる。より具体的には、アルデヒド系硬膜剤（ホルムアルデヒド等）、アジリジン系硬膜剤、エポキシ系硬膜剤、ビニルスルホン系硬膜剤（Ｎ，Ｎ′−エチレン−ビス（ビニルスルホニルアセタミド）エタン等）、Ｎ−メチロール系硬膜剤（ジメチロール尿素等）、ほう酸、メタほう酸あるいは高分子硬膜剤（特開昭６２−２３４１５７号等に記載の化合物）が挙げられる。水系化合物としてゼラチンを用いる場合は、硬膜剤の中で、ビニルスルホン型硬膜剤やクロロトリアジン型硬膜剤を単独または併用して使用することが好ましい。また、ポリビニルアルコールを用いる場合はホウ酸やメタホウ酸等の含ホウ素化合物の使用が好ましい。【０１００】
これらの硬膜剤は、水系化合物１ｇ当たり０．００１〜１ｇ、好ましくは０．００５〜０．５ｇが用いられる。また、膜強度を上げるため熱処理や、硬化反応時の湿度調整を行うことも可能である。【０１０１】
〔電解質材料〕
本発明の表示素子において、電解質が液体である場合には、以下の化合物を電解質中に含むことができる。カリウム化合物としてＫＣｌ、ＫＩ、ＫＢｒ等、リチウム化合物としてＬｉＢＦ4、ＬｉＣｌＯ4、ＬｉＰＦ6、ＬｉＣＦ3ＳＯ3等、テトラアルキルアンモニウム化合物として過塩素酸テトラエチルアンモニウム、過塩素酸テトラブチルアンモニウム、ホウフッ化テトラエチルアンモニウム、ホウフッ化テトラブチルアンモニウム、テトラブチルアンモニウムハライド等が挙げられる。また、特開２００３−１８７８８１号公報の段落番号〔００６２〕〜〔００８１〕に記載の溶融塩電解質組成物も好ましく用いることができる。さらに、Ｉ-／Ｉ3-、Ｂｒ-／Ｂｒ3-、キノン／ハイドロキノン等の酸化還元対になる化合物を用いることができる。【０１０２】
また、支持電解質が固体である場合には、電子伝導性やイオン伝導性を示す以下の化合物を電解質中に含むことができる。【０１０３】
パーフルオロスルフォン酸を含むフッ化ビニル系高分子、ポリチオフェン、ポリアニリン、ポリピロール、トリフェニルアミン類、ポリビニルカルバゾール類、ポリメチルフェニルシラン類、Ｃｕ2Ｓ、Ａｇ2Ｓ、Ｃｕ2Ｓｅ、ＡｇＣｒＳｅ2等のカルコゲニド、ＣａＦ2、ＰｂＦ2、ＳｒＦ2、ＬａＦ3、ＴｌＳｎ2Ｆ5、ＣｅＦ3等の含Ｆ化合物、Ｌｉ2ＳＯ4、Ｌｉ4ＳｉＯ4、Ｌｉ3ＰＯ4等のＬｉ塩、ＺｒＯ2、ＣａＯ、Ｃｄ2Ｏ3、ＨｆＯ2、Ｙ2Ｏ3、Ｎｂ2Ｏ5、ＷＯ3、Ｂｉ2Ｏ3、ＡｇＢｒ、ＡｇＩ、ＣｕＣｌ、ＣｕＢｒ、ＣｕＢｒ、ＣｕＩ、ＬｉＩ、ＬｉＢｒ、ＬｉＣｌ、ＬｉＡｌＣｌ4、ＬｉＡｌＦ4、ＡｇＳＢｒ、Ｃ5Ｈ5ＮＨＡｇ5Ｉ6、Ｒｂ4Ｃｕ16Ｉ7Ｃｌ13、Ｒｂ3Ｃｕ7Ｃｌ10、ＬｉＮ、Ｌｉ5Ｎ12、Ｌｉ6ＮＢｒ3等の化合物が挙げられる。【０１０４】
また、支持電解質としてゲル状電解質を用いることもできる。電解質が非水系の場合、特開平１１−１８５８３６号公報の段落番号〔００５７〕〜〔００５９〕に記載のオイルゲル化剤を用いことができる。【０１０５】
〔電解質添加の溶媒〕
本発明の表示素子においては、本発明の目的効果を損なわない範囲で溶媒を用いることができる。具体的には、テトラメチル尿素、スルホラン、ジメチルスルホキシド、１，３−ジメチル−２−イミダゾリジノン、２−（Ｎ−メチル）−２−ピロリジノン、ヘキサメチルホスホルトリアミド、Ｎ−メチルプロピオンアミド、Ｎ，Ｎ−ジメチルアセトアミド、Ｎ−メチルアセトアミド、Ｎ，Ｎ−ジメチルホルムアミド、Ｎ−メチルホルムアミド、ブチロニトリル、プロピオニトリル、アセトニトリル、アセチルアセトン、４−メチル−２−ペンタノン、２−ブタノール、１−ブタノール、２−プロパノール、１−プロパノール、エタノール、メタノール、無水酢酸、酢酸エチル、プロピオン酸エチル、ジメトキシエタン、ジエトキシフラン、テトラヒドロフラン、エチレングリコール、ジエチレングリコール、トリエチレングリコールモノブチルエーテル、水等が挙げられる。これらの溶媒の内、凝固点が−２０℃以下、且つ沸点が１２０℃以上の溶媒を少なくとも１種含むことが好ましい。【０１０６】
更に本発明で用いることのできる溶媒としては、Ｊ．Ａ．Ｒｉｄｄｉｃｋ，Ｗ．Ｂ．Ｂｕｎｇｅｒ，Ｔ．Ｋ．Ｓａｋａｎｏ，”Ｏｒｇａｎｉｃ  Ｓｏｌｖｅｎｔｓ”，４ｔｈ  ｅｄ．，Ｊｏｈｎ  Ｗｉｌｅｙ＆Ｓｏｎｓ（１９８６）、Ｙ．Ｍａｒｃｕｓ，”Ｉｏｎ  Ｓｏｌｖａｔｉｏｎ”，Ｊｏｈｎ  Ｗｉｌｅｙ＆Ｓｏｎｓ（１９８５）、Ｃ．Ｒｅｉｃｈａｒｄｔ，”Ｓｏｌｖｅｎｔｓ  ａｎｄ  Ｓｏｌｖｅｎｔ  Ｅｆｆｅｃｔｓ  ｉｎ  Ｃｈｅｍｉｓｔｒｙ”，２ｎｄ  ｅｄ．，ＶＣＨ（１９８８）、Ｇ．Ｊ．Ｊａｎｚ，Ｒ．Ｐ．Ｔ．Ｔｏｍｋｉｎｓ，”Ｎｏｎａｑｕｅｏｕｓ  Ｅｌｅｃｔｏｒｌｙｔｅｓ  Ｈａｎｄｂｏｏｋ”，Ｖｏｌ．１，Ａｃａｄｅｍｉｃ  Ｐｒｅｓｓ（１９７２）に記載の化合物を挙げることができる。【０１０７】
〔電解質添加の増粘剤〕
本発明の表示素子においては、電解質に増粘剤を使用することができ、例えば、ゼラチン、アラビアゴム、ポリ（ビニルアルコール）、ヒドロキシエチルセルロース、ヒドロキシプロピルセルロース、セルロースアセテート、セルロースアセテートブチレート、ポリ（ビニルピロリドン）、ポリ（アルキレングリコール）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類、疎水性透明バインダーとして、ポリビニルブチラール、セルロースアセテート、セルロースアセテートブチレート、ポリエステル、ポリカーボネート、ポリアクリル酸、ポリウレタン等が挙げられる。【０１０８】
これらの増粘剤は２種以上を併用して用いてもよい。また、特開昭６４−１３５４６号公報の７１〜７５頁に記載の化合物を挙げることができる。これらの中で好ましく用いられる化合物は、各種添加剤との相溶性と白色粒子の分散安定性向上の観点から、ポリビニルアルコール類、ポリビニルピロリドン類、ヒドロキシプロピルセルロース類、ポリアルキレングリコール類である。【０１０９】
〔その他の添加剤〕
本発明の表示素子の構成層には、保護層、フィルター層、ハレーション防止層、クロスオーバー光カット層、バッキング層等の補助層を挙げることができ、これらの補助層中には、各種の添加剤、例えば、以下のリサーチディスクロージャーにおいて、化学増感剤、貴金属増感剤、感光色素、強色増感剤、カプラー、高沸点溶剤、カブリ防止剤、安定剤、現像抑制剤、漂白促進剤、定着促進剤、混色防止剤、ホルマリンスカベンジャー、色調剤、硬膜剤、界面活性剤、増粘剤、可塑剤、スベリ剤、紫外線吸収剤、イラジエーション防止染料、フィルター光吸収染料、防ばい剤、ポリマーラテックス、重金属、帯電防止剤、マット剤等としてあげられている添加剤を、必要に応じて含有させることができる。【０１１０】
上述したこれらの添加剤は、より詳しくは、リサーチディスクロージャー（以下、ＲＤと略す）第１７６巻Ｉｔｅｍ／１７６４３（１９７８年１２月）、同１８４巻Ｉｔｅｍ／１８４３１（１９７９年８月）、同１８７巻Ｉｔｅｍ／１８７１６（１９７９年１１月）及び同３０８巻Ｉｔｅｍ／３０８１１９（１９８９年１２月）に記載されている。【０１１１】
これら三つのリサーチディスクロージャーに示されている化合物種類と記載箇所を以下に掲載した。【０１１２】
添加剤      ＲＤ１７６４３        ＲＤ１８７１６          ＲＤ３０８１１９
頁    分類            頁    分類              頁        分類
化学増感剤     ２３    III ６４８右上            ９６          III
増感色素       ２３    IV            ６４８〜６４９        ９９６〜８    IV
減感色素       ２３    IV                                  ９９８        IV
染料        ２５〜２６ VIII ６４９〜６５０        １００３      VIII
現像促進剤     ２９    XXI ６４８右上
カブリ抑制剤・安定剤
２４    IV            ６４９右上            １００６〜７  VI
増白剤         ２４    Ｖ                                  ９９８        Ｖ
硬膜剤         ２６    Ｘ            ６５１左              １００４〜５  Ｘ
界面活性剤  ２６〜７   XI ６５０右              １００５〜６  XI
帯電防止剤     ２７    XII ６５０右              １００６〜７  XIII
可塑剤         ２７    XII ６５０右              １００６      XII
スベリ剤       ２７    XII
マット剤       ２８    XVI ６５０右              １００８〜９  XVI
バインダー     ２６    XXII                                １００３〜４  IX
支持体         ２８    XVII                                １００９      XVII
〔基板〕
本発明で用いることのできる基板としては、例えば、ポリエチレンやポリプロピレン等のポリオレフィン類、ポリカーボネート類、セルロースアセテート、ポリエチレンテレフタレート、ポリエチレンジナフタレンジカルボキシラート、ポリエチレンナフタレート類、ポリ塩化ビニル、ポリイミド、ポリビニルアセタール類、ポリスチレン等の合成プラスチックフィルムも好ましく使用できる。また、シンジオタクチック構造ポリスチレン類も好ましい。これらは、例えば、特開昭６２−１１７７０８号、特開平１−４６９１２、同１−１７８５０５号の各公報に記載されている方法により得ることができる。更に、ステンレス等の金属製基盤や、バライタ紙、及びレジンコート紙等の紙支持体ならびに上記プラスチックフィルムに反射層を設けた支持体、特開昭６２−２５３１９５号（２９〜３１頁）に支持体として記載されたものが挙げられる。ＲＤＮｏ．１７６４３の２８頁、同Ｎｏ．１８７１６の６４７頁右欄から６４８頁左欄及び同Ｎｏ．３０７１０５の８７９頁に記載されたものも好ましく使用できる。【０１１３】
これらの支持体には、米国特許第４，１４１，７３５号のようにＴｇ以下の熱処理を施すことで、巻き癖をつきにくくしたものを用いることができる。また、これらの支持体表面を支持体と他の構成層との接着の向上を目的に表面処理を行っても良い。本発明では、グロー放電処理、紫外線照射処理、コロナ処理、火炎処理を表面処理として用いることができる。更に公知技術第５号（１９９１年３月２２日アズテック有限会社発行）の４４〜１４９頁に記載の支持体を用いることもできる。更にＲＤＮｏ．３０８１１９の１００９頁やプロダクト・ライセシング・インデックス、第９２巻Ｐ１０８の「Ｓｕｐｐｏｒｔｓ」の項に記載されているものが挙げられる。その他に、ガラス基板や、ガラスを練りこんだエポキシ樹脂を用いることができる。【０１１４】
〔表示素子のその他の構成要素〕
本発明の表示素子には、必要に応じて、シール剤、柱状構造物、スペーサー粒子を用いることができる。【０１１５】
シール剤は外に漏れないように封入するためのものであり封止剤とも呼ばれ、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の硬化タイプを用いることができる。【０１１６】
柱状構造物は、基板間の強い自己保持性（強度）を付与し、例えば、格子配列等の所定のパターンに一定の間隔で配列された、円柱状体、四角柱状体、楕円柱状体、台形柱状体等の柱状構造物を挙げることができる。また、所定間隔で配置されたストライプ状のものでもよい。この柱状構造物はランダムな配列ではなく、等間隔な配列、間隔が徐々に変化する配列、所定の配置パターンが一定の周期で繰り返される配列等、基板の間隔を適切に保持でき、且つ、画像表示を妨げないように考慮された配列であることが好ましい。柱状構造物は表示素子の表示領域に占める面積の割合が１〜４０％であれば、表示素子として実用上十分な強度が得られる。【０１１７】
一対の基板間には、該基板間のギャップを均一に保持するためのスペーサーが設けられていてもよい。このスペーサーとしては、樹脂製または無機酸化物製の球体を例示できる。また、表面に熱可塑性の樹脂がコーティングしてある固着スペーサーも好適に用いられる。基板間のギャップを均一に保持するために柱状構造物のみを設けてもよいが、スペーサー及び柱状構造物をいずれも設けてもよいし、柱状構造物に代えて、スペーサーのみをスペース保持部材として使用してもよい。スペーサーの直径は柱状構造物を形成する場合はその高さ以下、好ましくは当該高さに等しい。柱状構造物を形成しない場合はスペーサーの直径がセルギャップの厚みに相当する。【０１１８】
〔スクリーン印刷〕
本発明においては、シール剤、柱状構造物、電極パターン等をスクリーン印刷法で形成することもできる。スクリーン印刷法は、所定のパターンが形成されたスクリーンを基板の電極面上に被せ、スクリーン上に印刷材料（柱状構造物形成のための組成物、例えば、光硬化性樹脂など）を載せる。そして、スキージを所定の圧力、角度、速度で移動させる。これによって、印刷材料がスクリーンのパターンを介して該基板上に転写される。次に、転写された材料を加熱硬化、乾燥させる。スクリーン印刷法で柱状構造物を形成する場合、樹脂材料は光硬化性樹脂に限られず、例えば、エポキシ樹脂、アクリル樹脂等の熱硬化性樹脂や熱可塑性樹脂も使用できる。熱可塑性樹脂としては、ポリ塩化ビニル樹脂、ポリ塩化ビニリデン樹脂、ポリ酢酸ビニル樹脂、ポリメタクリル酸エステル樹脂、ポリアクリル酸エステル樹脂、ポリスチレン樹脂、ポリアミド樹脂、ポリエチレン樹脂、ポリプロピレン樹脂、フッ素樹脂、ポリウレタン樹脂、ポリアクリロニトリル樹脂、ポリビニールエーテル樹脂、ポリビニールケトン樹脂、ポリエーテル樹脂、ポリビニルピロリドン樹脂、飽和ポリエステル樹脂、ポリカーボネート樹脂、塩素化ポリエーテル樹脂等が挙げられる。樹脂材料は樹脂を適当な溶剤に溶解するなどしてペースト状にして用いることが望ましい。【０１１９】
以上のようにして柱状構造物等を基板上に形成した後は、所望によりスペーサーを少なくとも一方の基板上に付与し、一対の基板を電極形成面を対向させて重ね合わせ、空セルを形成する。重ね合わせた一対の基板を両側から加圧しながら加熱することにより、貼り合わせて、表示セルが得られる。表示素子とするには、基板間に電解質組成物を真空注入法等によって注入すればよい。あるいは、基板を貼り合わせる際に、一方の基板に電解質組成物を滴下しておき、基板の貼り合わせと同時に液晶組成物を封入するようにしてもよい。【０１２０】
〔フルカラー表示素子の構成〕
本発明のエレクトロクロミック表示素子を用いてフルカラー表示を行う場合は、
１．イエロー、マゼンター、シアン、レッド、グリーン、ブルー、ブラック等に異なる色調に発色−消色するエレクトロクロミック表示素子を積層する方法、
２．異なる色調に発色−消色するエレクトロクロミック色素を吸着させた多孔質部を平面上にパターン化する方法、
３．異なる色調に発色−消色するエレクトロクロミック色素を１対の対向電極間の多孔質層に複数種吸着させる方法、等が挙げられる。【０１２１】
３の場合は、エレクトロクロミック色素に閾値を持たせる必要があり、閾値を持たせる方法としては、発色または消色方向の電圧または電荷量、あるいは、発色または消色方向への電圧ヒステリシスを色素毎に変更する方法が挙げられる。【０１２２】
〔表示素子駆動方法〕
本発明の係るアクティブマトリックス駆動は、走査線、データライン、電流供給ラインが碁盤目状に形成され、各碁盤目に設けられたＴＦＴ回路により駆動させる方式である。画素毎にスイッチングが行えるので、階調やメモリー機能などのメリットがあり、例えば、特開２００４−２９３２７号の図５に記載されている回路や、「エレクトロクロミックディスプレイ」（１９９１  産業図書株式会社刊）の７７〜１０２ページに記載の方法を用いることができる。【０１２３】
本発明においては、エレクトロクロミック表示素子の、該酸化すずを含む多孔質層が該対向電極の一方を介して、アクティブマトリックス駆動に用いる画素回路に接続されていることが特徴であり、例えば、図２、図３においては、最も単純な着色駆動の為のスイッチングトランジスタのみを示したが、ここにおいてはスイッチングトランジスタのドレインとコンタクトをとっており、これにより、エレクトロクロミック色素を吸着させた酸化チタンを含む多孔質層を有する対極側とは、切断されている状態になるため、電流リークが生じにくく、カラー表示時の色ずれが生じにくい利点がある。【０１２４】
実際の画素回路においては、着色駆動の他、減衰、消去等の駆動に係わるトランジスタ、そのための電源線等が実装され、例えば、前記特開２００４−２９３２７号の図８に記載された等価回路で示される様にコンタクトをとって接続が行われるが、その効果については全く同様である。【０１２５】
〔商品適用〕
本発明の表示素子は、電子書籍分野、ＩＤカード関連分野、公共関連分野、交通関連分野、放送関連分野、決済関連分野、流通物流関連分野等の用いることができる。具体的には、ドア用のキー、学生証、社員証、各種会員カード、コンビニストアー用カード、デパート用カード、自動販売機用カード、ガソリンステーション用カード、地下鉄や鉄道用のカード、バスカード、キャッシュカード、クレジットカード、ハイウェーカード、運転免許証、病院の診察カード、電子カルテ、健康保険証、住民基本台帳、パスポート、電子ブック等が挙げられる。
【実施例】
【０１２６】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。【０１２７】
尚以下の実施例において用いたエレクトロクロミック色素を以下に示す。【０１２８】
【化１８】
0005678405.tif 000019
【０１２９】
実施例１
〈表示素子１の作製〉
公知の方法に従って作製したＴＦＴ基板上のドレイン電極にコンタクト（接続）をとって（図１の従来図に示す様に）ＩＴＯ電極を形成し、該ＩＴＯ電極上にテルピネオールに分散した酸化チタン（一次平均粒子径３０ｎｍ）分散液を付与し、３５０℃で１時間焼成して、酸化チタン多孔質層（乾燥膜厚１０μｍ）を形成した。これをエレクトロクロミック色素であるＥｘ１の１０ｍｍｏｌ／Ｌエタノール溶液に４時間浸漬してＥｘ１を酸化チタン多孔質層に吸着させ、エタノールを蒸発させ、部材１を得た。次にＩＴＯ電極上にテルピネオールに分散したアンチモンをドープした酸化すず（一次平均粒子径：３０ｎｍ）分散液を付与し、３５０℃で１時間焼成して、酸化すず多孔質層（乾燥膜厚１０μｍ）を形成して部材２を得た。部材１と部材２を１００μｍのスペーサーを介して挟み込んで周辺部をエポキシ系ＵＶ硬化樹脂にてシールし、１ｍｍｏｌ／Ｌの過塩素酸リチウムを含むγブチロラクトン溶液を部材１と部材２間に注入し表示素子１を得た。【０１３０】
〈表示素子２の作製〉
表示素子１において、Ｅｘ１をＥｘ２に変更した以外は表示素子１と同様にして表示素子２を作製した。【０１３１】
〈表示素子３の作製〉
表示素子１と表示素子２を積層して、表示素子３を作製した。【０１３２】
〈表示素子４の作製〉
表示素子１の酸化チタン多孔質層を酸化すず多孔質層に、表示素子１の酸化すず層多孔質層を酸化チタン多孔質層に変更し、表示素子２の酸化チタン多孔質層を酸化すず多孔質層に、表示素子２の酸化すず多孔質層を酸化チタン多孔質層に変更した以外は表示素子３と同様にして表示素子４を作製した。【０１３３】
〈表示素子の評価〉
表示素子３に１．５Ｖを適宜印加し、コニカミノルタセンシング社製の分光測色計ＣＭ−３７００ｄにて着色状態のＬ*＝６０における色度Ｅ１（ａ*，ｂ*）を求め、その後表示素子を電圧無印加状態で６０秒間放置し、再度ＣＭ−３７００ｄにて色度Ｅ２（ａ*，ｂ*）を求めΔ＝｜Ｅ２−Ｅ１｜を算出した。即ち、それぞれの差Δａ*、Δｂ*から、ΔＥ＝（（Δａ*）2＋（Δｂ*）2）1/2を求めた。【０１３４】
ΔＥが小さいほど、像保存時の色ずれが少ないことを示している。表示素子３のΔＥをΔＥ３、表示素子４のΔＥをΔＥ４とした時、ΔＥ３／ΔＥ４＝１．７５であり、本発明の構成が優れていることが分った。【０１３５】
実施例２
表示素子３、４のＥｘ１、Ｅｘ２をそれぞれＥｘ３（化合物例（３））、Ｅｘ４（化合物例（１５））に変更して、表示素子５、６を作製した。表示素子５のΔＥをΔＥ５、表示素子６のΔＥをΔＥ６とした時、ΔＥ５／ΔＥ６＝１．９８であり、本発明の構成が優れていることが分った。【０１３６】
実施例３
表示素子３、４のＥｘ１、Ｅｘ２をそれぞれＥｘ５（化合物例１０７）、Ｅｘ６（化合物例１０９）に変更して、表示素子７、８を作製した。表示素子７のΔＥをΔＥ７、表示素子８のΔＥをΔＥ８とした時、ΔＥ７／ΔＥ８＝２．６９であり、本発明の構成が優れていることが分った。【０１３７】
実施例４
表示素子７、８の酸化チタン多孔質層、及び酸化すず多孔質層の乾燥膜厚をそれぞれ３μｍに変更した以外は表示素子７，８と同様にして表示素子９、１０を作製した。表示素子９のΔＥをΔＥ９、表示素子１０のΔＥをΔＥ１０とした時、ΔＥ９／ΔＥ１０＝３．６１であり、本発明の構成が優れていることが分った。【０１３８】
実施例５
表示素子９，１０の積層構成をそれぞれ平面状のパターン構成に変更しても実施例４と同様の効果を得た。【０１３９】
実施例６
表示素子１のＥｘ１を特開２００６−１０６６６９号明細書実施例に記載されているエレクトロクロミック色素ＥＣ１〜ＥＣ３種の色素に変更して表示素子１１を作製した。【０１４０】
また、表示素子１１の酸化チタン多孔質層を酸化すず多孔質層に、酸化すず多孔質層を酸化チタン多孔質層に変更して表示素子１２を作製した。【０１４１】
ＥＣ１；１−ベンジル−１’−（２−フォスフォノエチル）−４，４’−ビピリジニウム  ジブロマイド
ＥＣ２；１−エチル−１’−（２−フォスフォノプロピル）−４，４’−ビピリジニウム  ジブロマイド
ＥＣ３；１−エチル−１’−（２−フォスフォノエチル）−４，４’−ビピリジニウム  ジブロマイド
特開２００６−１０６６６９に記載の駆動方法に準じて印加電圧を変えて駆動させ、同様の評価によりΔＥ１１、ΔＥ１２を求めたところ、ΔＥ１１／ΔＥ１２＝４．０５であり、本発明の効果がより発揮されることが分った。
【図１】
0005678405.tif 000021
【図２】
0005678405.tif 000022
【図３】
0005678405.tif 000023